(57)【要約】  本発明は、カチオン重合性組成物と空気とが収容されていることを特徴とするカチオン重合性組成物の包装容器及びそれを使用した包装方法に関するものである。
2019529257.tif 000002
【特許請求の範囲】
【請求項１】
ヨードニウム塩光重合開始剤を含むカチオン重合性組成物と空気とが収容されているカチオン重合性組成物の包装容器。
【請求項２】
前記包装容器は、溶剤、ガス、可視光線及びエネルギー線のうち、１種以上を遮断する遮断層を１層以上含む請求項１に記載のカチオン重合性組成物の包装容器。
【請求項３】
前記包装容器の材質は、合成樹脂、ガラスまたは金属からなる群から選択される１つ以上である請求項１または２に記載のカチオン重合性組成物の包装容器。
【請求項４】
前記遮断層は、アルミニウムポーチフィルムである請求項２に記載のカチオン重合性組成物の包装容器。
【請求項５】
前記包装容器内の空気は、カチオン重合性組成物１００体積％を基準に２０〜１００体積％に含まれる請求項１から４のいずれか一項に記載のカチオン重合性組成物の包装容器。
【請求項６】
前記包装容器内の空気は、窒素を含まない請求項１から５のいずれか一項に記載のカチオン重合性組成物の包装容器。
【請求項７】
前記カチオン重合性組成物は、ベゼルパターン印刷用である請求項１から６のいずれか一項に記載のカチオン重合性組成物の包装容器。
【請求項８】
前記カチオン重合性組成物は、着色剤、エポキシ化合物、オキセタン化合物及びヨードニウム塩光重合開始剤を含み、
前記エポキシ化合物：前記オキセタン化合物の含量の比率が、１：０．５〜１：４である請求項１から７のいずれか一項に記載のカチオン重合性組成物の包装容器。
【請求項９】
前記オキセタン化合物は、１個のオキセタン環を有するオキセタン化合物及び２個のオキセタン環を有するオキセタン化合物を含む請求項８に記載のカチオン重合性組成物の包装容器。
【請求項１０】
前記１個のオキセタン環を有するオキセタン化合物：２個のオキセタン環を有するオキセタン化合物の含量の比率が、１：１６〜１：３である請求項９に記載のカチオン重合性組成物の包装容器。
【請求項１１】
前記エポキシ化合物の含量は、前記カチオン重合性組成物の総重量に対して５〜６０重量％である請求項８から１０のいずれか一項に記載のカチオン重合性組成物の包装容器。
【請求項１２】
前記オキセタン化合物の含量は、前記カチオン重合性組成物の総重量に対して１５〜８０重量％である請求項８から１１のいずれか一項に記載のカチオン重合性組成物の包装容器。
【請求項１３】
前記ヨードニウム塩光重合開始剤の含量は、前記カチオン重合性組成物の総重量に対して０．５〜１５重量％である請求項８から１２のいずれか一項に記載のカチオン重合性組成物の包装容器。
【請求項１４】
前記カチオン重合性組成物は、５〜５０℃で３０日〜９０日経過後の増粘率が２００％以下である請求項１３に記載のカチオン重合性組成物の包装容器。
【請求項１５】
前記着色剤の含量は、前記カチオン重合性組成物の総重量に対して１〜１５重量％である請求項８から１４のいずれか一項に記載のカチオン重合性組成物の包装容器。
【請求項１６】
前記カチオン重合性組成物は、２５０〜４５０ｎｍの波長範囲の紫外線を吸収して硬化される請求項８から１５のいずれか一項に記載のカチオン重合性組成物の包装容器。
【請求項１７】
前記カチオン重合性組成物は、３６０〜４１０ｎｍの波長範囲の紫外線を吸収して硬化される請求項１６に記載のカチオン重合性組成物の包装容器。
【請求項１８】
ヨードニウム塩光重合開始剤を含むカチオン重合性組成物と空気とを収容させるカチオン重合性組成物の包装方法。
【発明の詳細な説明】
【技術分野】
【０００１】
本願は、２０１６年１２月２８日付の韓国特許出願第１０−２０１６−０１８１３９６号に基づいた優先権の利益を主張し、当該韓国特許出願の文献に開示されたあらゆる内容は、本明細書の一部として含まれる。
【０００２】
本発明は、カチオン重合性組成物の包装容器及びそれを使用した包装方法に係り、より詳細には、ベゼルパターンの形成のためのカチオン重合性組成物の経時安定性を確保することができるカチオン重合性組成物の包装容器及びそれを使用した包装方法に関する。
【背景技術】
【０００３】
ＴＶ、モニタなどのディスプレイ機器の周辺には、機器駆動のための金属配線が位置している。従来、それを遮幣するために、別途のプラスチックケース（ベゼル）を組立てしたが、最近、インクジェットなどの印刷方法を用いてベゼルパターンを直接印刷する方法が使われている。
【０００４】
最近、使われているベゼルパターン印刷用組成物としては、ガラス基板に優れた付着特性を有するカチオン重合性組成物を使用しているが、カチオン重合性組成物を容器内に保管する場合、可視光や紫外光で内容物が変質されるか、長期間保管や高温での放置によって、容器が変形されて溶剤の蒸発や内容物の漏れが発生してしまうなどの問題を抱えている。
【０００５】
このようなカチオン重合性組成物は、水分（湿気）による重合障害（硬化）は受けるが、空気による重合障害は受けないために、容器内に空気を含ませたが、これによっても、増粘現象が表われるという問題があった。
【発明の概要】
【発明が解決しようとする課題】
【０００６】
前記従来技術の問題点を解決するために、本発明は、カチオン重合性組成物を保管する容器内で増粘現象が表われる場合、それを空気注入によって改善することができるカチオン重合性組成物の包装形態を提供することを目的とする。
【課題を解決するための手段】
【０００７】
前記課題を解決するために、本発明は、ヨードニウム塩光重合開始剤を含むカチオン重合性組成物と空気とが収容されていることを特徴とするカチオン重合性組成物の包装容器を提供する。
【０００８】
また、本発明は、ヨードニウム塩光重合開始剤を含むカチオン重合性組成物と空気とを収容させることを特徴とするカチオン重合性組成物の包装方法を提供する。
【発明の効果】
【０００９】
本発明によれば、包装容器内にカチオン重合性組成物を保管するに当たって、容器内で増粘現象などの問題点が発生することを空気注入によって改善して、保管時に、時間進行による安定性を確保することができる包装容器及びそれを使用した方法を提供することができる。
【図面の簡単な説明】
【００１０】
【図１】本発明による包装容器を示す模式図である。
【発明を実施するための形態】
【００１１】
本発明の発明者は、多様な試みを通じてカチオン重合性組成物で増粘現象が表われる場合、特別な光重合開始剤を使用すれば、空気注入によってカチオン重合性組成物の安定性を確保することができるということを見つけた。
【００１２】
以下、本発明をより詳しく説明する。
【００１３】
本発明は、図１でのように、ヨードニウム塩光重合開始剤を含むカチオン重合性組成物と空気とが収容されていることを特徴とするカチオン重合性組成物の包装容器を提供する。
【００１４】
本発明において、前記包装容器は、溶剤、ガス、可視光線及びエネルギー線のうち、１種以上を遮断する遮断層を１層以上含ませて、内容物の変質、変色などを防止することができる。そのために、ガスバリア性や耐透湿性を向上させるためには、前記のような遮断層を含む２層以上のポーチ状にしたものを使用し、望ましくは、前記遮断層は、アルミニウムポーチフィルムを使用することができる。
【００１５】
前記包装容器の材質は、溶剤、ガス、可視光線及びエネルギー線のうち、１種以上を遮断することができるものであれば、特に制限はないが、望ましくは、合成樹脂、ガラス及び金属からなる群から選択される１つ以上であるものを使用することができる。
【００１６】
本発明の包装容器において、包装容器内に別途の空気注入過程を経ずに、カチオン重合性組成物注入時に自然に空気が混入されうる。前記空気は、乾燥空気や湿り空気に関係なく使用することができるが、組成物の増粘現象を防止するために、窒素を含まないことが望ましい。
【００１７】
本発明の包装容器において、包装容器内に含まれる空気の量としては、充填するカチオン重合性組成物１００体積％を基準に２０〜１００体積％が望ましい。前記空気の量が２０体積％未満であれば、カチオン重合性組成物の安定性が十分ではなくなり、空気が１００体積％を超過すれば、包装効率が低くなり、運送時に気泡が発生しやすくなるという問題がある。
【００１８】
本発明の包装容器において、包装容器内に含まれるカチオン重合性組成物は、ベゼルパターン印刷用カチオン重合性組成物であり得る。
【００１９】
紫外線硬化型インク組成物には、通常のラジカル重合型組成物とカチオン重合性組成物とが主に使われるが、ラジカル重合型組成物の場合、酸素による硬化障害を受けるために、薄膜の硬化に適せず、また、硬化収縮が大きいために、ガラス基材との密着性が低くて、ベゼルパターンの形成に適しない。一方、カチオン重合性組成物の場合、通常の硬化収縮率が低く、酸素による影響が小さいために、薄膜の硬化に有利である。
【００２０】
本発明において、前記カチオン重合性組成物は、具体的に、着色剤、エポキシ化合物、オキセタン化合物及び光重合開始剤を含み、前記エポキシ化合物：オキセタン化合物の含量の比率が、１：０．５〜１：４であり得る。
【００２１】
本発明で使用するカチオン重合性組成物は、陽イオン性硬化成分であって、エポキシ化合物を含む。前記エポキシ化合物は、具体的に、ビスフェノール型エポキシ化合物、ノボラック型エポキシ化合物、グリシジルエステル型エポキシ化合物、グリシジルアミン型エポキシ化合物、線形脂肪族エポキシ化合物、ビフェニル型エポキシ化合物、及び脂環式エポキシ化合物のうちから選択される１種または２種以上の混合物であり得る。
【００２２】
前記脂環式エポキシ化合物は、エポキシ化脂肪族環基を１つ以上含む化合物を意味する。
【００２３】
エポキシ化脂肪族環基を含む前記脂環族エポキシ化合物で、前記エポキシ化脂肪族環基は、脂環式環に結合されたエポキシ基を意味するものであって、例えば、３，４−エポキシシクロペンチル基、３，４−エポキシシクロヘキシル基、３，４−エポキシシクロペンチルメチル基、３，４−エポキシシクロヘキシルメチル基、２−（３，４−エポキシシクロペンチル）エチル基、２−（３，４−エポキシシクロヘキシル）エチル基、３−（３，４−エポキシシクロペンチル）プロピル基または３−（３，４−エポキシシクロヘキシル）プロピル基などの官能基が例示されうる。前記で脂環式環を構成する水素原子は、任意的にアルキル基などの置換基によって置換されることもある。前記脂環式エポキシ化合物としては、例えば、以下で具体的に例示される化合物を使用することができるが、使えるエポキシ化合物が、下記の種類に制限されるものではない。
【００２４】
例えば、ジシクロペンタジエンジオキシド、シクロヘキセンオキシド、４−ビニル−１，２−エポキシ−４−ビニルシクロヘキセン、ビニルシクロヘキセンジオキシド、リモネンモノオキシド、リモネンジオキシド、（３，４−エポキシシクロヘキシル）メチル−３，４−エポキシシクロヘキサンカルボン酸塩、３−ビニルシクロヘキセンオキシド、ビス（２，３−エポキシシクロペンチル）エーテル、ビス（３，４−エポキシシクロヘキシルメチル）アジペート、ビス（３，４−エポキシ−６−メチルシクロヘキシルメチル）アジペート、（３，４−エポキシシクロヘキシル）メチルアルコール、（３，４−エポキシ−６−メチルシクロヘキシル）メチル−３，４−エポキシ−６−メチルシクロヘキサンカルボン酸塩、エチレングリコールビス（３，４−エポキシシクロヘキシル）エーテル、３，４−エポキシシクロヘキセンカルボン酸エチレングリコールジエステル、（３，４−エポキシシクロヘキシル）エチルトリメトキシシラン、ダイセル社のセロキサイド８０００などを使用することができる。
【００２５】
前記エポキシ化合物の含量は、前記カチオン重合性組成物の総重量に対して５〜６０重量％であることが望ましく、より望ましくは、１０〜３０重量％であり得る。６０重量％を超過すれば、組成物の粘度が上昇し、５重量％未満であれば、硬化感度が低下する。
【００２６】
前記カチオン重合性組成物は、他のカチオン重合性単量体としてオキセタン化合物を含む。
【００２７】
オキセタン化合物は、分子構造内に４員環状エーテル基を有する化合物であって、陽イオン性硬化されたインク組成物の粘度を低める（一例として、２５℃で５０ｃＰ未満）作用ができる。
【００２８】
具体的には、３−エチル−３−ヒドロキシメチルオキセタン、１，４−ビス［（３−エチル−３−オキセタニル）メトキシメチル］ベンゼン、３−エチル−３−（フェノキシメチル）オキセタン、ジ［（３−エチル−３−オキセタニル）メチル］エーテル、３−エチル−３−（２−エチルヘキシルオキシメチル）オキセタン、３−エチル−３−シクロヘキシルオキシメチルオキセタンまたはフェノールノボラックオキセタンなどが例示されうる。オキセタン化合物としては、例えば、東亞合成（株式会社）の「アロンオキセタンＯＸＴ−１０１」、「アロンオキセタンＯＸＴ−１２１」、「アロンオキセタンＯＸＴ−２１１」、「アロンオキセタンＯＸＴ−２２１」または「アロンオキセタンＯＸＴ−２１２」などを使用することができる。これらは、単独で、あるいは２種以上を組合わせで利用することができる。
【００２９】
前記オキセタン化合物の含量は、前記カチオン重合性組成物の総重量に対して１５〜８０重量％であることが望ましく、より望ましくは、４０〜６０重量％であり得る。８０重量％を超過すれば、前記カチオン重合性組成物の硬化感度が低く、１５重量％未満であれば、前記カチオン重合性組成物の粘度が上昇して、コーティング性が低下する。
【００３０】
また、本発明のオキセタン化合物は、１個のオキセタン環を有するオキセタン化合物及び２個のオキセタン環を有するオキセタン化合物を含んで使用することができる。前記１個のオキセタン環を有するオキセタン化合物及び２個のオキセタン環を有するオキセタン化合物を共に使用する場合には、粘度及び膜の柔軟性を調節することができるという長所がある。前記のように、２種のオキセタン化合物を共に使用する場合、１個のオキセタン環を有するオキセタン化合物：２個のオキセタン環を有するオキセタン化合物の含量の比率は、１：１６〜１：３に使用することが望ましい。
【００３１】
また、本発明は、前記エポキシ化合物：オキセタン化合物の含量の比率が、１：０．５〜１：４であることを特徴とする。エポキシ化合物とオキセタン化合物との比率が１：４を超過する場合には、前記カチオン重合性組成物の粘度が低いことによって、組成物のコーティング性は優れているが、硬化感度が低下し、エポキシ化合物とオキセタン化合物との比率が１：０．５未満である場合には、前記カチオン重合性組成物の粘度が高いことによって、組成物のコーティング性が低下する。
【００３２】
本発明のインク組成物は、光カチオン重合開始剤であって、ヨードニウム塩光重合開始剤を使用する。従来、光カチオン重合開始剤として使用するスルホニウム塩の場合には、相対的にエポキシ化合物、オキセタン化合物、バインダー、ソルベントに対する溶解度が不足であり、重合反応の硬化感度が落ち、重合反応のための活性エネルギー線の波長が制限される短所がある。
【００３３】
一方、ヨードニウム塩を使用する場合には、エポキシ、オキセタン、バインダー、ソルベントに対する溶解度に優れ、硬化感度が高く、活性エネルギー線の波長選択が相対的に自在であるが、上述したように、保存時の安定性が落ちるために、それを改善する必要がある。
【００３４】
前記ヨードニウム塩光重合開始剤の含量は、前記カチオン重合性組成物の総重量に対して０．５〜１５重量％であり得る。前記ヨードニウム塩光重合開始剤の含量が０．５重量％未満であれば、硬化反応が十分ではなく、１５重量％を超過すれば、いずれも溶解されないか、粘度が増加して、コーティング性が低下する。
【００３５】
前記ヨードニウム塩光重合開始剤は、紫外線硬化過程でインクに含有された不飽和二重結合を有するモノマーが反応して高分子を形成する硬化反応が起こるようにし、重合効率によって光増減剤を使用することもできる。
【００３６】
一例として、前記光重合開始剤は、ＳｂＦ６−、ＡｓＦ６−、ＢＦ６−、（Ｃ６Ｆ５）４Ｂ−、ＰＦ６−あるいはＲｆｎＦ６−ｎに表示される陰イオンを有するものであるが、必ずしもこれに限定されるものではない。
【００３７】
前記光重合開始剤は、カチオン重合性組成物の総重量に対して１〜１５重量％に含まれることが望ましく、より望ましくは、２〜１０重量％に含まれうる。光重合開始剤の含量が１重量％未満であれば、硬化反応が十分ではなく、１５重量％を超過すれば、いずれも溶解されないか、粘度が増加して、コーティング性が低下する。
【００３８】
前記カチオン重合性組成物は、前記のような組成を有することによって、５〜５０℃で３０日〜９０日経過後の増粘率が２００％以下であり得る。前記範囲に増粘率が調節されることによって、経時的な粘度の変化が大きくなくて、カチオン重合性組成物の安定性が保持されうる。
【００３９】
前記カチオン重合性組成物は、着色剤を含む。
【００４０】
前記着色剤としては、１種以上の顔料、染料またはこれらの混合物を使用し、必要による色を発現することができるならば、特に限定するものではない。
【００４１】
本発明の一具体例としては、黒色顔料としてカーボンブラック、黒鉛、金属酸化物、有機ブラック顔料などを使用することができる。
【００４２】
カーボンブラックの例としては、シスト５ＨＩＩＳＡＦ−ＨＳ、シストＫＨ、シスト３ＨＨＡＦ−ＨＳ、シストＮＨ、シスト３Ｍ、シスト３００ＨＡＦ−ＬＳ、シスト１１６ＨＭＭＡＦ−ＨＳ、シスト１１６ＭＡＦ、シストＦＭＦＥＦ−ＨＳ、シストＳＯＦＥＦ、シストＶＧＰＦ、シストＳＶＨＳＲＦ−ＨＳ及びシストＳＳＲＦ（東海カーボン（株式会社））；ダイヤグラムブラックＩＩ、ダイヤグラムブラックＮ３３９、ダイヤグラムブラックＳＨ、ダイヤグラムブラックＨ、ダイヤグラムＬＨ、ダイヤグラムＨＡ、ダイヤグラムＳＦ、ダイヤグラムＮ５５０Ｍ、ダイヤグラムＭ、ダイヤグラムＥ、ダイヤグラムＧ、ダイヤグラムＲ、ダイヤグラムＮ７６０Ｍ、ダイヤグラムＬＲ、＃２７００、＃２６００、＃２４００、＃２３５０、＃２３００、＃２２００、＃１０００、＃９８０、＃９００、ＭＣＦ８８、＃５２、＃５０、＃４７、＃４５、＃４５Ｌ、＃２５、＃ＣＦ９、＃９５、＃３０３０、＃３０５０、ＭＡ７、ＭＡ７７、ＭＡ８、ＭＡ１１、ＭＡ１００、ＭＡ４０、ＯＩＬ７Ｂ、ＯＩＬ９Ｂ、ＯＩＬ１１Ｂ、ＯＩＬ３０Ｂ及びＯＩＬ３１Ｂ（三菱化学（株式会社））；ＰＲＩＮＴＥＸ−Ｕ、ＰＲＩＮＴＥＸ−Ｖ、ＰＲＩＮＴＥＸ−１４０Ｕ、ＰＲＩＮＴＥＸ−１４０Ｖ、ＰＲＩＮＴＥＸ−９５、ＰＲＩＮＴＥＸ−８５、ＰＲＩＮＴＥＸ−７５、ＰＲＩＮＴＥＸ−５５、ＰＲＩＮＴＥＸ−４５、ＰＲＩＮＴＥＸ−３００、ＰＲＩＮＴＥＸ−３５、ＰＲＩＮＴＥＸ−２５、ＰＲＩＮＴＥＸ−２００、ＰＲＩＮＴＥＸ−４０、ＰＲＩＮＴＥＸ−３０、ＰＲＩＮＴＥＸ−３、ＰＲＩＮＴＥＸ−Ａ、ＳＰＥＣＩＡＬ  ＢＬＡＣＫ−５５０、ＳＰＥＣＩＡＬ  ＢＬＡＣＫ−３５０、ＳＰＥＣＩＡＬ  ＢＬＡＣＫ−２５０、ＳＰＥＣＩＡＬ  ＢＬＡＣＫ−１００、及びＬＡＭＰ  ＢＬＡＣＫ−１０１（テクサ（株式会社））；ＲＡＶＥＮ−１１００ＵＬＴＲＡ、ＲＡＶＥＮ−１０８０ＵＬＴＲＡ、ＲＡＶＥＮ−１０６０ＵＬＴＲＡ、ＲＡＶＥＮ−１０４０、ＲＡＶＥＮ−１０３５、ＲＡＶＥＮ−１０２０、ＲＡＶＥＮ−１０００、ＲＡＶＥＮ−８９０Ｈ、ＲＡＶＥＮ−８９０、ＲＡＶＥＮ−８８０ＵＬＴＲＡ、ＲＡＶＥＮ−８６０ＵＬＴＲＡ、ＲＡＶＥＮ−８５０、ＲＡＶＥＮ−８２０、ＲＡＶＥＮ−７９０ＵＬＴＲＡ、ＲＡＶＥＮ−７８０ＵＬＴＲＡ、ＲＡＶＥＮ−７６０ＵＬＴＲＡ、ＲＡＶＥＮ−５２０、ＲＡＶＥＮ−５００、ＲＡＶＥＮ−４６０、ＲＡＶＥＮ−４５０、ＲＡＶＥＮ−４３０ＵＬＴＲＡ、ＲＡＶＥＮ−４２０、ＲＡＶＥＮ−４１０、ＲＡＶＥＮ−２５００ＵＬＴＲＡ、ＲＡＶＥＮ−２０００、ＲＡＶＥＮ−１５００、ＲＡＶＥＮ−１２５５、ＲＡＶＥＮ−１２５０、ＲＡＶＥＮ−１２００、ＲＡＶＥＮ−１１９０ＵＬＴＲＡ、及びＲＡＶＥＮ−１１７０（コロンビアカーボン（株式会社））またはこれらの混合物などが挙げられる。
【００４３】
前記有機ブラック顔料としてアニリンブラック、ラクタムブラックまたはペリレンブラック系などを使用することができるが、これらに限定するものではない。
【００４４】
本発明において、カチオン重合性組成物は、紫外線（一例として、２５０または４５０ｎｍ）、より望ましくは、長波長の紫外線（一例として、３６０〜４１０ｎｍ）の照射によって硬化されて、一定レベルのＯＤ（ｏｐｔｉｃａｌ  ｄｅｎｓｉｔｙ）を有することを特徴とする。このために、前記着色剤の含量は、カチオン重合性組成物の全体重量に対して１〜１５重量％であることが望ましく、より望ましくは、３〜１０重量％であり得る。着色剤の含量が１重量％未満である場合、ベゼルに適用するほどのレベルのＯＤが表われず、１５重量％超過である場合、過量の着色剤がインクに分散されず、沈殿物が形成されうる。
【００４５】
また、本発明は、前記包装容器を使用するカチオン重合性組成物の包装方法であって、ヨードニウム塩光重合開始剤を含むカチオン重合性組成物と空気とを収容させることを特徴とするカチオン重合性組成物の包装方法を提供する。
【００４６】
本発明の包装方法において、前記包装容器、陽イオン重合性組成物及び空気についての具体的な説明は、前記本発明のカチオン重合性組成物の包装容器で説明した通りである。
【００４７】
以下、本発明を実施例を挙げて詳細に説明する。下記の実施例は、本発明を説明するためのものであって、本発明の範囲は、下記の特許請求の範囲に記載の範囲及びその置き換え及び変更を含み、実施例の範囲に限定されるものではない。
【００４８】
実施例
【００４９】
実施例１〜実施例５及び比較例１〜比較例４
ベゼルパターン用カチオン重合性インク組成物（ＬＧ−７５１Ｍ、ＬＧ化学製）９９重量％に、下記表１のように、ジアリールヨードニウム塩の光重合開始剤を１重量％混合した。以後、この組成物を下記表１のように、ガラス瓶または合成樹脂材の容器に一定量の空気が存在するように注入した後、安定性を評価した。容器に前記カチオン重合性インク組成物及び空気を注入する時、相対湿度５０％のクリーンルームまたは相対湿度０％のドライルームで行った。
【表１】
2019529257.tif 000003
【００５０】
＜光重合開始剤＞
ジアリールヨードニウム塩：オムニキャット４４０（ＩＧＭレジン）、ロードシル２０７４（ブルースターシリコン社製）、イルガキュア２５０（ＢＡＳＦ社製）、ＷＰＩ−１７０（和光社製）
【００５１】
＜包装容器材質＞
ガラス瓶：定格容量２０ｃｃのガラスバイアル試験瓶（広津理化学製）
合成樹脂瓶：定格容量６０ｃｃのポリプロピレン材の試験瓶（Ｎａｌｇｅｎｅ製）
合成樹脂フィルム：定格容量１０００ｃｃのポリエチレンテレフタレート／アルミニウム／ナイロン／超低密度ポリエチレン構造からなるポーチバッグ（ＮＩＴＥ製）
【００５２】
＜包装ガス種類＞
湿り空気：相対湿度５０％の一般空気
乾燥空気：相対湿度０％の乾燥空気
窒素：窒素ガス（純度１００％）
【００５３】
＜ガス注入量測定＞
ガス注入量は、インク体積に比べて、ガスが占める体積の分率（％）で示した。ガラス瓶及び合成樹脂瓶は、組成物が溢れず、注入することができる最大の体積を全体体積にし、注入された組成物の体積を差し引いたほどを空気の体積で計算した。合成樹脂ポーチは、アルキメデスの原理を用いて、組成物が注入される前のポーチによって水槽から溢れた水の体積と、組成物が注入されたポーチによって水槽から溢れた水の体積と、を比較して、ガス注入量を計算した。
【００５４】
実験例１：増粘率
前記実施例１〜実施例５及び比較例１〜比較例４の包装容器に対して、各容器を４５に一定に保持されるコンベクションオーブン内で１月〜３月間保管した。
【００５５】
各容器内の組成物の粘度を２５℃でＶｉｓｃｏｍｅｔｅｒ  ＤＶ−２（Ｂｒｏｏｋｆｉｅｌｄ）を使用して測定した。初期粘度を基準にした粘度の増加量（粘度増加量／初期粘度）を計算して、下記のように分類して、その結果を表２に記載した。
＊反応して固体化された場合：硬化
＊２００％以上である場合：×
＊５０％〜２００％である場合：△
＊１０％〜５０％である場合：○
＊１０％以下である場合：◎
【表２】
2019529257.tif 000004
【００５６】
前記表２の結果から、本発明による実施例１〜実施例５の包装容器によれば、経時的な粘度の変化が大きくなくて、カチオン重合性組成物の安定性が保持されることを確認することができた。
【００５７】
これに比べて、比較例１及び比較例３の場合には、２ヶ月経過時から急激な粘度変化が発生して、３ヶ月経過時には、組成物が固くなるという問題があった。
【００５８】
比較例２の場合には、窒素ガスを５０体積％注入したが、空気を注入した時とは異なって、増粘を抑制する効果が表われず、３ヶ月以内に組成物の硬化が発生した。比較例４の場合のように、空気を１２０％注入した場合、最大３ヶ月経過時にも、増粘が表われなかったが、包装容器内にインクよりも空気が多く存在するので、包装が経済的ではなかった。
【図１】
2019529257.tif 000005
【国際調査報告】
2019529257.tif 000006
2019529257.tif 000007
2019529257.tif 000008
2019529257.tif 000009
2019529257.tif 000010
2019529257.tif 000011